(57)【要約】【課題】本発明は、非水系電解液電池に用いられるシール剤に関するもので、各種電解液に対して耐久性を有し、かつガスケットの塗布乾燥時の作業性が優れ、ガスケットから容易に剥がれないシール層を設けることができ、さらにガスケットをパーツフィーダーにより運ぶ際に凝集するという問題も改善されることから、ガスケットへのシール剤の塗布不良の低下、管理項目の大幅な削減ができるため生産性が向上され、電池の性能が安定した非水電解液電池が製造できるシール剤組成物を提供することを目的とする。【解決手段】エチレン・プロピレン共重合体、およびエチレン・プロピレン・ジエン共重合体からなる群から選択されるエラストマーを含有する電池用シール剤において、前記エラストマーのエチレン含有量が４０〜６０質量％であり、かつ１２５℃でのムーニー粘度が１０〜５５であることを特徴とする非水電解液電池用シール剤組成物。【特許請求の範囲】
【請求項１】
エチレン・プロピレン共重合体、およびエチレン・プロピレン・ジエン共重合体からなる群から選択されるエラストマーを含有し、前記エラストマーのエチレン含有量が４０〜６０質量％であり、かつ１２５℃でのムーニー粘度が１０〜５５であることを特徴とする非水電解液電池用シール剤組成物。
【請求項２】
前記エラストマーがエチレン・プロピレン・ジエン共重合体を含み、前記エチレン・プロピレン・ジエン共重合体のジエン含有量が１０質量％以下である、請求項１に記載の非水電解液電池用シール剤組成物。
【請求項３】
更に芳香族炭化水素系溶剤、脂環式炭化水素系溶剤、および石油系溶剤からなる群から選択される溶剤を含有する、請求項１又は２に記載の非水電解液電池用シール剤組成物。
【請求項４】
ガスケットの被覆に用いられる請求項１〜３のいずれか１項に記載の非水電解液電池用シール剤組成物。
【請求項５】
ドラム回転塗布法に用いられる請求項１〜４のいずれか１項に記載の非水電解液電池用シール剤組成物。
【請求項６】
請求項１〜５のいずれか１項に記載の非水電解液電池用シール剤組成物の被覆物を含む、非水電解液電池。
【請求項７】
請求項１〜５のいずれか１項に記載の非水電解液電池用シール剤組成物を用いてガスケットを被覆する工程を含む、非水電解液電池の製造方法。
【請求項８】
被覆対象物をドラムの中に入れた後、ドラムを回転させた状態で、請求項１〜５のいずれか１項に記載の非水電解液電池用シール剤組成物を該被覆対象物に被覆する工程を含む、非水電解液電池の製造方法。
【発明の詳細な説明】
【技術分野】
【０００１】
本発明は、非水系電解液電池に用いられるシール剤組成物に関するもので、各種電解液に対して高い耐久性を有し、非水系電解液電池に用いられるガスケットの塗布乾燥時の作業性に優れ、ガスケットから容易に剥がれないシール層を設けることができるシール剤組成物に関するものである。
【背景技術】
【０００２】
近年、デジタルカメラ、ノート型パソコンや携帯電話のような携帯型電子機器が著しく普及している。これらの携帯型電子機器にはリチウムイオン電池等の非水系電解液電池が多く用いられている。さらに、自動車産業において環境問題に対応する電気自動車やハイブリッド車の電源としても非水系電解液電池が注目されている。【０００３】
非水系電解液電池の多くは、一対の電極がセパレータを介して対向配置された素子ユニット、電解液、およびこれらを収容する容器から構成されている。この容器は、一般に、開口部を有する金属ケースおよびその開口部を封口する封口体から構成されている。また金属ケースと封口体との間には、両者の電気的絶縁性を確保するために、ガスケットを介在させることがある。【０００４】
非水系電解液電池では、水分が電解液、電解質および電極に悪影響を与えることから、素子内部への水分の侵入を防ぐことが重要である。また電解液の外部への漏液や蒸発を防止する必要がある。このことから、金属ケースと封口部の間、ガスケットと金属ケースまたは封口部の間に、シール剤が用いられる。【０００５】
また、非水系電解液電池に用いられるガスケットにシール剤を塗布する方法について、特開昭６３−０２１７４４号公報には、シール剤組成物を浸漬塗布法によって塗布する旨、開示されている。しかしながら、特開昭６３−０２１７４４号公報に開示されたシール剤の浸漬塗布法は、ガスケットに均一な膜を形成することが困難であった。更にシール剤が表面に被膜したガスケットは、保存時に互いにくっつき合ってしまうという問題があり、またシール剤が表面に被膜したガスケットをパーツフィーダーにより運ぶ際にシール剤が凝集してしまうという問題があった。【０００６】
また、多量のガスケットにシール剤を一度に被覆でき、且つ膜厚を均一に塗布できる方法として特開平１０−２２３１８４号公報には、ガスケットを流動させながらシール剤溶液を噴霧し、同時に乾燥空気を通気して、表面にシール剤を乾燥固化させたガスケットを用いて組み立てを行うボタン形電池の製造方法が開示されている。
【発明の概要】
【０００７】
特開平１０−２２３１８４号公報に開示されたガスケットにシール剤を塗布する場合、従来の電池用シール剤では、大量のガスケットにシール剤を塗布し乾燥させると、ドラム内でシール剤が凝集することによりガスケット同士が接着してしまう現象がみられた。このため、ガスケットが個々にバラバラにならず、均一にシール剤をガスケット表面に被覆することができないという問題があった。また、ガスケット同士が接着したまま乾燥したガスケットを剥がすと、ガスケットからシール剤が剥がれてしまうという問題もあった。これは、ガスケット同士を接着しているシール剤の接着力が、ガスケットとシール剤との接着力よりも強く、ガスケットからシール剤が剥がれてしまうためと考えられる。このようにガスケットからシール剤が剥がれてしまった不良品をそのまま電池に組むと本来のシール性が発揮されないので、電解液の漏洩が生じてしまうという問題があった。
【０００８】
したがって、本発明の目的は、非水系電解液電池に用いられるシール剤組成物に関するもので、非水系電解液電池に用いられるガスケットの塗布乾燥時の作業性に優れるシール剤組成物を提供することである。また、本発明の他の目的は、各種電解液に対して高い耐久性を有するシール剤組成物を提供することである。さらに、本発明の他の目的は、ガスケットから容易に剥がれないシール層を設けることができるシール剤組成物を提供することにある。
【０００９】
すなわち、上記目的を達成すべく鋭意検討を行った結果、特定のシール剤組成物により上記目的を達成できることを見出し、本発明を完成するに至った。本発明の要旨を次に説明する。［１］エチレン・プロピレン共重合体、およびエチレン・プロピレン・ジエン共重合体からなる群から選択されるエラストマーを含有し、エラストマーのエチレン含有量が４０〜６０質量％であり、かつ１２５℃でのムーニー粘度が１０〜５５であることを特徴とする非水電解液電池用シール剤組成物。［２］エラストマーがエチレン・プロピレン・ジエン共重合体を含み、エチレン・プロピレン・ジエン共重合体のジエン含有量が１０質量％以下である［１］に記載の非水電解液電池用シール剤組成物。［３］更に芳香族炭化水素系溶剤、脂環式炭化水素系溶剤、および石油系溶剤からなる群から選択される溶剤を含有する［１］又は［２］のいずれかに記載の非水電解液電池用シール剤組成物。［４］ガスケットの被覆に用いられる［１］〜［３］のいずれかに記載の非水電解液電池用シール剤組成物。［５］ドラム回転塗布法に用いられる［１］〜［４］のいずれかに記載の非水電解液電池用シール剤組成物。［６］［１］〜［５］のいずれかに記載の非水電解液電池用シール剤組成物の被覆物を含む、非水電解液電池。［７］［１］〜［５］のいずれかに記載の非水電解液電池用シール剤組成物を用いてガスケットを被覆する工程を含む、非水電解液電池の製造方法。［８］被覆対象物をドラムの中に入れた後、ドラムを回転させた状態で、［１］〜［５］のいずれかに記載の非水電解液電池用シール剤組成物を該被覆対象物に被覆する工程を含む、非水電解液電池の製造方法。
【発明を実施するための形態】
【００１０】
本発明は、非水系電解液電池に用いられるシール剤組成物に関するもので、以下の構成を有する：エチレン・プロピレン共重合体、およびエチレン・プロピレン・ジエン共重合体からなる群から選択されるエラストマーを含有し、エラストマーのエチレン含有量が４０〜６０質量％であり、かつ１２５℃でのムーニー粘度が１０〜５５である非水電解液電池用シール剤組成物。
【００１１】
非水系電解液電池は電解質として電解液を用いているため、非水系電解液電池に用いられるシール剤には、電解質を溶解する各種溶媒に対する耐久性が要求される。この点において、本発明者は、エチレン・プロピレン共重合体、およびエチレン・プロピレン・ジエン共重合体からなる群から選択されるエラストマーが各種溶媒に対する耐久性が高いことを見出した。
【００１２】
しかしながら、本発明者は、上述したように非水電解液電池の、特にガスケットに対してドラム回転法によりシール剤組成物を被覆する際に、ガスケット同士の接着という問題点があることを見出した。すなわち、単に上記エラストマーを適用するだけではガスケットの塗布乾燥時の作業性の向上が図れないという問題点をも見出した。
【００１３】
上記問題点を解決すべく、種々のエラストマー物性について検討したところ、本発明の構成とすることで、シール剤組成物をガスケットに塗布乾燥する際の作業性が格段に向上した。具体的には、本発明のシール剤を用いることにより、ガスケット同士の接着が低減され、また、ガスケットからシール剤が容易に剥がれない。
【００１４】
詳細には、「塗布・乾燥性」という効果を得るためには、本発明者は「ガスケットとシール剤との接着力」が「ガスケット同士を接着しているシール剤の接着力（シール剤自身の凝集力）」よりも、強いことが重要であると考えた。本発明では、この「シール剤自身の凝集力」をエラストマーの分子量（ムーニー粘度）および結晶性（エチレン含有量）で制御することを見出したものである。一方で、「シール剤自身の凝集力」を下げ過ぎると、分子間凝集力が下がり、電解液がエラストマー内部に進入しやすくなることから、「耐電解液性が低下する」という弊害が生じる。ムーニー粘度とエチレン含有量を最適化し、具体的には、エラストマーのエチレン含有量を４０〜６０質量％とし、エラストマーの１２５℃でのムーニー粘度を１０〜５５とすることで、「塗布・乾燥性」と「耐電解液性」との両立を達成できたのである。
【００１５】
また、本発明の構成によれば、ガスケットをパーツフィーダーにより運ぶ際にシール剤が凝集するという問題も改善されることから、ガスケットへのシール剤の塗布不良の低下、管理項目の大幅な削減ができるため生産性が向上され、電池の性能が安定した非水電解液電池が製造できる。
【００１６】
以下本発明を詳細に説明する。
【００１７】
本発明に用いられるエラストマーは、非水電解液に用いられる各種溶媒に対する耐久性が高いことから、エチレン・プロピレン共重合体、およびエチレン・プロピレン・ジエン共重合体の少なくとも一方である。これらの一種を単独で用いてもよく、二種以上を混合して用いてもよい。本発明の効果をより発揮できることから、エラストマーとして少なくともエチレン・プロピレン・ジエン共重合体を用いることが好ましい。各種電解液に対して耐久性を有し、ガスケットへの塗布性、乾燥性に優れるという観点でエチレン・プロピレン・ジエン共重合体が好ましく用いられる。
【００１８】
また、前記エラストマーのエチレン含有量は、４０〜６０質量％である。エチレン含有量が６０質量％を超えると、シール剤自身の凝集力が高くなり過ぎ、ガスケットへの塗布性、乾燥性が劣る。また、エチレン含有量が４０質量％未満であると、非水電解液に用いられる各種溶媒に対する耐久性に劣る。これは、エチレン含有量が少ないために、シール剤自身の凝集力が下がることによって、分子間凝集力が下がり、電解液がエラストマー内部に進入しやすくなることから、耐電解液性が低下するものと考えられる。エラストマーのエチレン含有量は、好ましくは４５〜５８質量％であり、より好ましくは４７〜５７質量％である。
【００１９】
尚、エラストマーのエチレン含有量とは、エチレン・プロピレン・ジエン共重合体中のエチレン（単位）とプロピレン（単位）とジエン（単位）の合計量に対するエチレン（単位）量の比率を表すものである。ここで、重合体中のエチレン（単位）とは、単量体として用いられたエチレンの重合体中での構成単位を指す。プロピレン、ジエンについても同様である。また、重合体中のエチレン含有量および下記ジエン含有量は、赤外分光法によって測定することができる。
【００２０】
また、エラストマーとして複数種用いる場合には、少なくとも一のエチレン含有量が４０〜６０質量％であれば足り、好ましくは含有量が最も多いエラストマーのエチレン含有量が４０〜６０質量％であり、より好ましくは全てのエラストマーのエチレン含有量が４０〜６０質量％である。
【００２１】
また、エラストマーがエチレン・プロピレン・ジエン共重合体を含む場合、該エチレン・プロピレン・ジエン共重合体のジエン含有量は、好ましくは１０質量％以下であり、更に好ましくは７質量％未満であり、特に好ましくは５質量％未満である。この範囲からはずれると、ガスケットへの塗布性、乾燥性が劣る恐れがある。なお、エチレン・プロピレン・ジエン共重合体のジエン含有量の下限は特に限定されないが、質量％以上であることが好ましい。尚、ジエン含有量とは、エチレン・プロピレン・ジエン共重合体中のエチレンとプロピレンとジエンの合計量に対するジエン量の比率を表すものである。
【００２２】
また、前記エラストマーの１２５℃でのムーニー粘度は、１０〜５５である。ムーニー粘度が５５を超えると、ガスケットへの塗布性、乾燥性が劣る。また、ムーニー粘度が１０未満であると、非水電解液に用いられる各種溶媒に対する耐久性に劣る。これは、ムーニー粘度が低いために、シール剤自身の凝集力が下がることによって、分子間凝集力が下がり、電解液がエラストマー内部に進入しやすくなることから、耐電解液性が低下するものと考えられる。エラストマーのムーニー粘度は、更に好ましくは１５〜４５であり、特に好ましくは２０〜４０であり、最も好ましくは２５〜４０である。なお、ムーニー粘度は、ＡＳＴＭ  Ｄ−１６４６に基づき測定されたものである。
【００２３】
本発明に用いられるエチレン・プロピレン・ジエン共重合体の市販品としては、例えば、３０１Ａ、５０１Ａ（住友化学社製）、ＥＰ３３、ＥＰ４３（ＪＳＲ社製）、２０６０Ｍ（三井化学社製）、２４４０（ＬＡＮＸＥＳＳ社製）等が挙げられる。また、エチレン・プロピレン共重合体の市販品としては、例えば、２０１（住友化学社製）等が挙げられる。
【００２４】
本発明のシール剤組成物を希釈する目的で、溶剤を添加してもよい。溶剤としては、脂肪族炭化水素系溶剤、芳香族炭化水素系溶剤、脂環式炭化水素系溶剤、アルコール系溶剤、アルデヒド系溶剤、ケトン系溶剤、エステル系溶剤、エーテル系溶剤、石油系溶剤が挙げられる。これらの中でも、本発明に用いられるエラストマーと相溶性に優れるという観点から、芳香族炭化水素系溶剤、脂環式炭化水素系溶剤、石油系溶剤等が好ましい。より具体的な（Ａ）成分としては、ベンゼン、メチルベンゼン、エチルベンゼン、トルエン、キシレン、ｎ−ヘキサン、シクロヘキサン、メチルシクロヘキサン、エチルシクロヘキサン、ノナン、デカン、デカリン、ドデカン、ガソリン、工業用ガソリン、ソルベントナフサなどが挙げられ、これらは、単独或いは二種類以上を混合して用いてもよい。
【００２５】
尚、これらの溶剤の沸点は、本発明に用いられるエラストマーと相溶性がよく、ガスケットにシール剤を被覆させるドラム回転塗布工程において作業性が良好であり、ガスケット同士がくっつかないことから、７０〜２００℃であることが好ましく、より好ましくは、８０〜１８０℃である。溶剤の配合割合は、ガスケットにシール剤を被覆させる塗布乾燥作業が良好であることから、エラストマー１００質量部に対して、５０〜５０，０００質量部が好ましく、より好ましくは、１００〜３０，０００質量部であり、特に好ましくは、２００〜１０，０００質量部である。
【００２６】
本発明のシール剤組成物の特性を低下させない範囲で必要に応じて、カーボンブラック、硫酸バリウム、アルミナホワイト、クレー、酸化チタン等の無機顔料、インダントロンブルー、キナクリドンレッド、ジオキサジンバイオレット、フタロシアニンブルー等の有機顔料、ＺｎＳ：Ａｇ、ＺｎＳ：Ｃｕ、ＺｎＳ：Ｍｎ、ＳｒＡｌ２Ｏ４：Ｅｕ、Ｓｒ４Ａｌ１４Ｏ２５：Ｅｕ、Ｙ２Ｏ２Ｓ：Ｅｕ、Ｙ２Ｏ３：Ｅｕ等の蛍光無機顔料、蛍光有機顔料、染料、架橋剤、ヒュームドシリカ、焼成シリカ、沈降シリカ、粉砕シリカ、溶融シリカ、石英粉末、炭酸カルシウム等の充填剤、防錆剤、シランカップリング剤、テルペン系樹脂、脂肪族系石油樹脂、脂環族系石油樹脂等の粘着付与剤、可塑剤、フェノール又はチオール化合物等の酸化防止剤、紫外線吸収剤、ヒンダードアミン化合物等の光安定剤、難燃性付与剤、界面活性剤等を添加してもよい。これらは所要の物性に応じて適宜の量が添加される。
【００２７】
さらに、本発明の好適な一実施形態は、上記シール剤組成物の被覆物を含む非水電解液電池である。
【００２８】
本発明のシール剤組成物が用いられる非水電解液電池の一態様は、一対の電極がセパレータを介して対向配置された素子ユニット、非水系電解液、およびこれらを収容する容器から構成されている。この容器は、開口部を有する金属ケースおよびその開口部を封口する封口体から構成されている。また金属ケースと封口体との間には、ガスケットを介在させることもある。また、非水電解液電池としては、リチウム電池やリチウイオン２次電池等が挙げられ、形状としては、円筒型、コイン型、シート状などが挙げられるが、これに限定されない。
【００２９】
また、非水系電解液溶媒の具体例としては、γ−ブチロラクトン、プロピレンカーボネート、ジメトキシエタン、エチレンカーボネート、エチルメチルカーボネート、ジメチルカーボネート、ジエチルカーボネート、ジメチルスルホキシド、アセトニトリル、テトラヒドロフラン等が挙げられるが、この限りではない。また、これらは、単独或いは二種類以上を混合して使用することができる。
【００３０】
また、非水電解液電池に用いられるガスケットとしては、ポリブチレンテレフタレート樹脂、ポリアミド樹脂、ポリエーテルエーテルケトン樹脂、ポリフェニレンサルフィド樹脂、ＥＰＤＭ、ポリエチレン、ポリプロピレン等が挙げられるが、この限りではない。
【００３１】
また、本発明のシール剤組成物の用途としては、金属ケースと封口部のカシメ部のオーバーコート封止用途や金属ケースと封口部の間、ガスケットと金属ケースまたは封口部の間の封止用途等に用いられる。
【００３２】
さらに、本発明の好適な一実施形態は、上記シール剤組成物を用いてガスケットを被覆する工程を含む、非水電解液電池の製造方法である。ガスケットは上述のように主に樹脂から構成されるが、本発明のシール剤組成物を用いることで、ガスケット同士の接着が低減されるため、本発明の効果が顕著に得られる。
【００３３】
非水電解液電池用の被覆対象物（好適にはガスケット）表面に本発明のシール剤組成物を形成する方法としては、従来から用いられているドラム回転塗布方法、ディスペンサー塗布方法、ディッピング塗布方法などが挙げられるが、中でもドラム回転塗布方法が生産性の観点で好ましく用いられる。ドラム回転塗布方法とは、特開平１０−２２３１８４号公報に開示されているようにドラムの中にガスケットを入れ、ドラムを回転させた状態でシール剤をスプレー等で噴霧或いはシール剤を流し入れて、ガスケット全体にシール剤をなじませ、回転させながら乾燥させ、ガスケットにシール剤を形成する方式である。
【００３４】
したがって、本発明の好適な一実施形態は、上記シール剤組成物がドラム回転法に用いられる形態である。また、本発明の好適な他の一実施形態は、被覆対象物をドラムの中に入れた後、ドラムを回転させた状態で、上記非水電解液電池用シール剤組成物を該被覆対象物に被覆する工程を含む、非水電解液電池の製造方法である。
【００３５】
シール剤組成物の被覆量は、ガスケットの形状および大きさなどを考慮して適宜設定される。乾燥温度は特に限定されるものではないが、４０〜２５０℃程度であることが好ましい。また、乾燥時間についても特に限定されるものではないが、０．１〜４８時間程度であることが好ましい。
【実施例】
【００３６】
以下実施例により本発明を具体的に説明するが、本発明はこれにより限定されるものではない。【００３７】
本発明の実施例および比較例に使用した材料は以下である。【００３８】
＜エラストマー＞
ａ１：２０６０Ｍ（エチレン・プロピレン・ジエン共重合、三井化学社製）
ａ２：２４４０（エチレン・プロピレン・ジエン共重合、ＬＡＮＸＥＳＳ社製）
ａ３：ＥＰ３３（エチレン・プロピレン・ジエン共重合、ＪＳＲ社製）
ａ４：ＥＰ４３（エチレン・プロピレン・ジエン共重合、ＪＳＲ社製）
ａ５：３０１Ａ（エチレン・プロピレン・ジエン共重合、住友化学社製）
ａ６：５０１Ａ（エチレン・プロピレン・ジエン共重合、住友化学社製）
ａ７：２０１（エチレン・プロピレン共重合、住友化学社製）
［本発明に用いられるエラストマー以外のエラストマー］
ａ’１：５２４（エチレン・プロピレン・ジエン共重合、住友化学社製）
ａ’２：５１２Ｆ（エチレン・プロピレン・ジエン共重合、住友化学社製）
ａ’３：５５２（エチレン・プロピレン・ジエン共重合、住友化学社製）
ａ’４：５５３（エチレン・プロピレン・ジエン共重合、住友化学社製）
ａ’５：ＥＰ２１（エチレン・プロピレン共重合体、ＪＳＲ社製）
ａ’６：ＩＲ２２００（イソプレンゴム、日本ゼオン社製）
ａ’７：ＮＳ１１６Ｒ（スチレンブタジエンゴム、日本ゼオン社製）
ａ’８：ブチル３６５（ブチルゴム、日本ゼオン社製）
ａ’９：Ｂ１００（ポリイソブチレンゴム、ＢＡＳＦ社製）
＜溶剤＞
ｂ１：エチルベンゼン及びキシレンの混合物：混合質量比  エチルベンゼン：キシレン＝５０：５０（沸点：１４４℃）
［実施例１〜７および比較例１〜９の組成物の調整］
表１、２に示す質量割合で、エチルベンゼンとキシレンの混合物及び、エラストマーを加え、室温で攪拌混合しシール剤組成物を調整した。【００３９】
［ガスケット塗布性・乾燥性試験］
回転させたドラム装置の中にポリプロピレン製のガスケットを１００個入れ、実施例１〜７及び比較例１〜９のシール剤組成物をスプレーで５０ｇ噴霧し、ガスケット全体にシール剤組成物をなじませ、回転させながら６０℃１時間乾燥させ、シール剤を被覆させたガスケットを作成した。次にシール剤を被覆させたガスケットの外観を下記基準に基づき評価し、結果を表１、２に示す。【００４０】
《評価基準》
◎：シール剤乾燥工程後に、ガスケット同士が接着したガスケットがまったくないもの。
○：ガスケット同士が接着したガスケットがあったが、引きはがしたところ、ガスケットからシール剤のはく離がまったくなかったもの
×：シール剤乾燥工程後に、ガスケット同士が接着したガスケットがあり、引きはがしたところ、ガスケットからシール剤のはく離があったもの。【００４１】
［耐電解液性試験］
実施例１〜７及び比較例１〜９のシール剤組成物を一定量ガラス板に塗布し、常温で６０分放置し、更に６０℃１時間乾燥させ、皮膜を得た。この皮膜を非水系電解液であるジメトキシエタン、プロピレンカーボネート、γ−ブチロラクトン、エチルメチルカーボネート、ジメチルカーボネートにそれぞれ６０℃で７日間浸漬した。浸漬前と浸漬後の皮膜の質量変化を測定し、下記評価基準に基づき評価した結果を表１，２に示す。なお、◎および○であれば実使用上問題ない。【００４２】
◎：±５％以内の質量変化であったもの
○：±５〜１０％の質量変化であったもの
×：±１０％の範囲を超えた質量変化であったもの【００４３】
【表１】
2013176024.tif 000002
【００４４】
【表２】
2013176024.tif 000003
【００４５】
上記結果より実施例１〜７のシール剤組成物は、ガスケット塗布性および乾燥性に優れ、また、非水電解液溶媒に対する耐久性にも優れていた。一方、エラストマー中のエチレン含有量および／またはエラストマーのムーニー粘度が外れているエラストマーを用いた比較例１〜５のシール剤組成物は、ガスケット塗布性および乾燥性に劣っていた。また、エチレン・プロピレン共重合体、およびエチレン・プロピレン・ジエン共重合以外のエラストマーを用いた比較例６〜９のシール剤組成物は、ガスケット塗布性および乾燥性に劣るとともに、耐電解液性にも劣っていた。【００４６】
本発明は、非水系電解液電池に用いられるシール剤組成物に関するもので、各種電解液に対して耐久性を有し、かつガスケットの塗布乾燥時の作業性が優れ、ガスケットから容易に剥がれないシール層を設けることができ、さらにガスケットをパーツフィーダーにより運ぶ際に凝集するという問題も改善されることから、ガスケットへのシール剤の塗布不良の低下、管理項目の大幅な削減ができるため生産性が向上され、電池の性能が安定した非水電解液電池が製造できる。【００４７】
本出願は、２０１２年５月２１日に出願された日本特許出願番号２０１２−１１５８２３号に基づいており、その開示内容は、参照され、全体として、組み入れられている。
【国際調査報告】
2013176024.tif 000004
2013176024.tif 000005
2013176024.tif 000006
2013176024.tif 000007